(57)【特許請求の範囲】
【請求項１】
下記一般式（１）で示されるアミン化合物。
【化１】
0005268295.tif 000017
（一般式（１）中、Ａｒ１およびＡｒ２は、それぞれ独立に、３−メチルフェニル基または４−メチルフェニル基を示す。Ａｒ１およびＡｒ２は、同一であっても異なっていてもよい。）
【請求項２】
前記一般式（１）中のＡｒ１およびＡｒ２が、４−メチルフェニル基である請求項１に記載のアミン化合物。
【請求項３】
支持体ならびに該支持体上に設けられた電荷発生層および電荷輸送層を有する電子写真感光体において、
該電荷輸送層が、下記一般式（１）で示されるアミン化合物と、下記一般式（１）で示されるアミン化合物以外のアミン化合物である電荷輸送物質とを含有することを特徴とする電子写真感光体。
【化２】
0005268295.tif 000018
（一般式（１）中、Ａｒ１およびＡｒ２は、それぞれ独立に、３−メチルフェニル基または４−メチルフェニル基を示す。Ａｒ１およびＡｒ２は、同一であっても異なっていてもよい。）
【請求項４】
前記一般式（１）で示されるアミン化合物以外のアミン化合物が、下記一般式（２）で示されるアミン化合物である請求項３に記載の電子写真感光体。
【化３】
0005268295.tif 000019
（一般式（２）中、Ａｒ３〜Ａｒ６は、それぞれ独立に、置換もしくは無置換のアリール基を示す。）
【請求項５】
前記一般式（１）中のＡｒ１およびＡｒ２ならびに前記一般式（２）中のＡｒ３〜Ａｒ６が、４−メチルフェニル基である請求項４に記載の電子写真感光体。
【請求項６】
前記一般式（１）中のＡｒ１と前記一般式（２）中のＡｒ３およびＡｒ５とが同一の基であり、前記一般式（１）中のＡｒ２と前記一般式（２）中のＡｒ４およびＡｒ６とが同一の基である請求項４に記載の電子写真感光体。
【請求項７】
前記電荷輸送層中の前記一般式（１）で示されるアミン化合物の含有量が、前記電荷輸送層に含有されるすべてのアミン化合物の合計質量に対して０．１〜１．０質量％である請求項３〜６のいずれかに記載の電子写真感光体。
【請求項８】
請求項３〜７のいずれかに記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項９】
請求項３〜７のいずれかに記載の電子写真感光体、帯電手段、露光手段、現像手段および転写手段を有することを特徴とする電子写真装置。
【発明の詳細な説明】
【技術分野】
【０００１】
本発明は、新規なアミン化合物、該新規なアミン化合物を含有する電子写真感光体、ならびに、該電子写真感光体を有するプロセスカートリッジおよび電子写真装置に関する。
【背景技術】
【０００２】
近年、複写機やプリンターなどの電子写真装置には、有機の電荷発生物質および電荷輸送物質を含有する感光層を有する電子写真感光体（有機電子写真感光体）が広く用いられている。
【０００３】
電子写真感光体の電位特性（感度や残留電位）は、感光層に用いられる材料の種類に依存する。たとえば、電荷発生物質に関しては電荷発生効率に優れる材料を選択し、電荷輸送物質に関しては電荷発生物質からの電荷注入効率に優れ、さらに感光層内における電荷移動度の高い材料を選択することが電子写真感光体の電位特性の向上につながる。
【０００４】
昨今、電子写真装置の高速化（プロセススピードの高速化）に伴い、上記電位特性をより向上させることはもちろんのことであるが、繰り返し使用時の電位変動（帯電性の変化、感度変化）をより抑えることも課題となっている。具体的には、
（１）電子写真感光体使用開始時から電子写真感光体の寿命を迎えるまでの間の電位変動を抑える必要性、および、
（２）比較的短期間（たとえば画像出力開始１枚目から連続１０００枚程度出力するまでの間）の電位変動を抑える必要性
がある。
【０００５】
上記（１）は、電子写真感光体にとって長期間の使用に相当し、電位変動が大きくなる（電位特性が劣化する）のが一般的である。また、長期間使用後の電子写真感光体を放置したとしても、使用開始時の電位まで戻る可能性はきわめて低く、回復性が小さいといえる。
【０００６】
一方、上記（２）は、たとえば、Ａ４サイズの用紙１枚に印刷するのに電子写真感光体は数回転するが、その１枚内で電位が変動して出力画像の色見が変化してしまうといったこともある。しかしながら、このような短期間の電位変動は、電子写真感光体を放置することで画像出力開始時の電位まで比較的短時間で回復しやすいことがわかっている。
【０００７】
そして、上記（２）のような短期間の使用を重ね、回復しきれなかった電位分が増えていくことが、上記（１）の電位特性の劣化につながっていくと考えられている。
【０００８】
電子写真感光体にとって、上記（１）および（２）の電位変動を抑え、常に安定した画像を出力可能にすることが重要であるが、とりわけ問題となるのが上記（２）の短期間の使用における電位変動であり、色見の変化を小さくすることが強く求められる。
【０００９】
このような要求に対して、従来、電子写真感光体には、上に示したように電荷注入効率や電荷移動度に優れた材料を検討し、短期間使用したときの電位変動を抑える工夫がなされてきた（特許文献１）。また、特許文献２および３においては、シクロアルキル基やシクロヘキセニル基を有するトリアリールアミンなどの化合物が注目されている。
【特許文献１】特開２００６−１０６６７７号公報
【特許文献２】特開平０５−０５３３４９号公報
【特許文献３】特開昭５８−１８９１４３号公報
【発明の開示】
【発明が解決しようとする課題】
【００１０】
上記３つの文献に開示されている化合物を用いた電子写真感光体は、たしかに、短期間使用したときの電位変動は良好であった。しかしながら、これらの電子写真感光体を長期間繰り返し使用した後、再び短期間使用したときの電位変動をみてみると、初期に測定した変動量よりも悪化しているという現象があることがわかった。
【００１１】
本発明の目的は、長期間繰り返し使用した後でも短期間使用したときの電位変動が抑制された電子写真感光体を与えうる材料を提供することにあり、また、その材料を用いた電子写真感光体を提供することにある。
【００１２】
また、本発明の目的は、長期間繰り返し使用した後でも短期間使用したときの電位変動が抑制された電子写真感光体を有するプロセスカートリッジおよび電子写真装置を提供することにある。
【課題を解決するための手段】
【００１３】
本発明は、下記一般式（１）で示されるアミン化合物である。
【００１４】
【化１】
0005268295.tif 000002
【００１５】
（一般式（１）中、Ａｒ１およびＡｒ２は、それぞれ独立に、３−メチルフェニル基または４−メチルフェニル基を示す。Ａｒ１およびＡｒ２は、同一であっても異なっていてもよい。）
【００１６】
また、本発明は、支持体ならびに該支持体上に設けられた電荷発生層および電荷輸送層を有する電子写真感光体において、
該電荷輸送層が、上記一般式（１）で示されるアミン化合物と、上記一般式（１）で示されるアミン化合物以外のアミン化合物である電荷輸送物質とを含有することを特徴とする電子写真感光体である。
【００１７】
また、本発明は、上記電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジである。
【００１８】
また、本発明は、上記電子写真感光体、帯電手段、露光手段、現像手段および転写手段を有することを特徴とする電子写真装置である。
【発明の効果】
【００１９】
本発明によれば、長期間繰り返し使用した後でも短期間使用したときの電位変動が抑制された電子写真感光体を与えうる材料を提供することができ、また、その材料を用いた電子写真感光体を提供することができる。
【００２０】
また、本発明によれば、長期間繰り返し使用した後でも短期間使用したときの電位変動が抑制された電子写真感光体を有するプロセスカートリッジおよび電子写真装置を提供することができる。
【発明を実施するための最良の形態】
【００２１】
・アミン化合物
本発明のアミン化合物は、下記一般式（１）で示されるアミン化合物である。
【００２２】
【化２】
0005268295.tif 000003
【００２３】
上記一般式（１）中、Ａｒ１およびＡｒ２は、それぞれ独立に、３−メチルフェニル基または４−メチルフェニル基を示す。Ａｒ１およびＡｒ２は、同一であっても異なっていてもよい。
【００２４】
上記一般式（１）で示されるアミン化合物と、上記一般式（１）で示されるアミン化合物以外のアミン化合物である電荷輸送物質とを電荷輸送層に含有させることで長期間繰り返し使用した後でも短期間使用したときの電位変動が抑制される。その理由の詳細はまだ解明されていないが、本発明者らは、次のように推測している。
【００２５】
すなわち、電子写真感光体は、長期間繰り返し使用すると電荷が滞留しやすくなる。それが、上記一般式（１）で示されるアミン化合物と上記一般式（１）で示されるアミン化合物以外のアミン化合物である電荷輸送物質との相互作用によって最小限に抑えられていると推測される。そして、その結果、長期間繰り返し使用した後でも短期間使用したときの電位変動が抑制されているのではないかと本発明者らは推測している。
【００２６】
以下に、上記一般式（１）で示されるアミン化合物の具体例を示すが、本発明はこれらに限定されるものではない。
【００２７】
【化３】
0005268295.tif 000004
【００２８】
【化４】
0005268295.tif 000005
【００３０】
これらの中でも、上記構造式（１−１）で示されるアミン化合物が好ましい。
【００３１】
上記一般式（１）で示されるアミン化合物の合成方法は特に限定されないが、たとえば、出発原料としての下記構造式（３）で示される化合物と芳香族ハロゲン化物との間のＵｌｌｍａｎｎ反応によって合成することができる。この芳香族ハロゲン化物としては、たとえば、下記構造式（４）または（５）で示される化合物などが挙げられる。
【００３２】
Ｕｌｌｍａｎｎ反応の条件としては、たとえば次のとおりであるが、本発明はこれらに限定されるものではない。すなわち、たとえば、反応溶剤としてはオルトジクロロベンゼンやニトロベンゼンなどを用い、銅粉（銅触媒）および炭酸カリウムを仕込み、反応温度１８０〜２２０℃で反応させる。銅粉の好適な仕込み量は下記構造式（３）で示される化合物の量に対して２〜６倍量（モル比）であり、炭酸カリウムの好適な仕込み量は下記構造式（３）で示される化合物の量に対して２〜６倍量（モル比）である。
【００３３】
また、上記一般式（１）中のＡｒ１とＡｒ２とが異なるアミン化合物を合成する場合には、たとえば、まず、下記構造式（３）で示される化合物とアセチル化剤（たとえば無水酢酸）を用いて、下記構造式（１２）で示される化合物を合成する。次に、下記構造式（１２）で示される化合物と芳香族ハロゲン化物（下記構造式（４）または（５）で示される化合物など）とでＵｌｌｍａｎｎ反応を行う。その後、脱アセチル化剤としての酸や塩基を用いて下記一般式（１３）で示される化合物を得る。そして、さらにＵｌｌｍａｎｎ反応を行うことによって、上記一般式（１）中のＡｒ１とＡｒ２とが異なるアミン化合物を得ることができる。また、複数種の芳香族ハロゲン化物を用い、それらの仕込み量を調節し、それらと下記構造式（３）で示される化合物との間の１回のＵｌｌｍａｎｎ反応によって上記一般式（１）中のＡｒ１とＡｒ２とが異なるアミン化合物を得ることもできる。
【００３４】
また、下記構造式（３）で示される化合物と塩基や酢酸パラジウムと芳香族ハロゲン化物（たとえば下記構造式（４）、（５）、（９）または（１０）で示される化合物など）を用いて、下記一般式（１）で示されるアミン化合物を合成してもよい。上記一般式（１）中のＡｒ１とＡｒ２とが異なるアミン化合物を合成する場合には、複数種の芳香族ハロゲン化物を用い、それらの仕込み量を調節することによって合成してもよい。
【００３５】
【化６】
0005268295.tif 000006
【００３６】
上記一般式（１３）中、Ａｒ１は、上記一般式（１）中のＡｒ１と同義である。
【００３７】
また、出発原料としては、シクロヘキサノンおよびトリアリールアミンを用いることもできる。
【００３８】
・電子写真感光体
本発明の電子写真感光体は、支持体ならびに該支持体上に設けられた電荷発生層および電荷輸送層を有する電子写真感光体において、
該電荷輸送層が、上記一般式（１）で示されるアミン化合物と、上記一般式（１）で示されるアミン化合物以外のアミン化合物である電荷輸送物質とを含有することを特徴とする電子写真感光体である。
【００３９】
支持体としては、導電性を有しているもの（導電性支持体）であればよく、たとえば、アルミニウム、アルミニウム合金、ステンレスなどの金属製（合金製）の支持体を用いることができる。また、アルミニウム、アルミニウム合金、酸化インジウム−酸化スズ合金などを真空蒸着によって被膜形成した層を有する上記金属製支持体やプラスチック製支持体を用いることもできる。また、カーボンブラック、酸化スズ粒子、酸化チタン粒子、銀粒子の導電性粒子を適当な結着樹脂とともにプラスチックや紙に含浸した支持体や、導電性結着樹脂を有するプラスチック製の支持体を用いることもできる。
【００４０】
支持体の形状としては、円筒状やベルト状が挙げられるが、円筒状が好ましい。
【００４１】
支持体の表面には、レーザー光の散乱による干渉縞の防止を目的として、切削処理、粗面化処理、アルマイト処理などを施してもよい。
【００４２】
支持体と感光層（電荷発生層、電荷輸送層）または後述の中間層との間には、レーザー光の散乱による干渉縞の防止や、支持体の傷の被覆を目的とした導電層を設けてもよい。
【００４３】
導電層は、カーボンブラック、金属粒子および金属酸化物粒子の導電性粒子を結着樹脂に分散させて形成することができる。
【００４４】
導電層の膜厚は５〜４０μｍであることが好ましく、特には１０〜３０μｍであることがより好ましい。
【００４５】
支持体または導電層と感光層（電荷発生層、電荷輸送層）との間には、バリア機能や接着機能を有する中間層を設けてもよい。中間層は、感光層の接着性改良、塗工性改良、支持体からの電荷注入性改良、感光層の電気的破壊に対する保護などのために形成される。
【００４６】
中間層は、アクリル樹脂、アリル樹脂、アルキッド樹脂、エチルセルロース樹脂、エチレン−アクリル酸コポリマー、エポキシ樹脂、カゼイン樹脂、シリコーン樹脂、ゼラチン樹脂、フェノール樹脂、ブチラール樹脂、ポリアクリレート樹脂、ポリアセタール樹脂、ポリアミドイミド樹脂、ポリアミド樹脂、ポリアリルエーテル樹脂、ポリイミド樹脂、ポリウレタン樹脂、ポリエステル樹脂、ポリエチレン樹脂、ポリカーボネート樹脂、ポリスチレン樹脂、ポリスルホン樹脂、ポリビニルアルコール樹脂、ポリブタジエン樹脂、ポリプロピレン樹脂、ユリア樹脂や、酸化アルミニウム、酸化チタンを用いて形成することができる。これらの中でも、ポリアミド樹脂が好ましい。ポリアミド樹脂の中でも、共重合ポリアミド樹脂やＮ−アルコキシアルキル化されたポリアミド樹脂が、接着性や電気特性の観点からより好ましい。
【００４７】
中間層の膜厚は０．０５〜５μｍであることが好ましく、特には０．３〜１μｍであることがより好ましい。
【００４８】
本発明の電子写真感光体の電荷発生層に用いられる電荷発生物質としては、たとえば、モノアゾ、ジスアゾ、トリスアゾなどのアゾ顔料や、金属フタロシアニン、非金属フタロシアニンなどのフタロシアニン顔料や、インジゴ、チオインジゴなどのインジゴ顔料や、ペリレン酸無水物、ペリレン酸イミドなどののペリレン顔料や、アンスラキノン、ピレンキノン、ジベンズピレンキノンなどの多環キノン顔料や、スクワリリウム色素や、ピリリウム塩およびチアピリリウム塩や、トリフェニルメタン色素や、セレン、セレン−テルル、アモルファスシリコンなどの無機物質や、キナクリドン顔料や、アズレニウム塩顔料や、キノシアニンなどのシアニン染料や、アントアントロン顔料や、ピラントロン顔料や、キサンテン色素や、キノンイミン色素や、スチリル色素や、硫化カドミウムや、酸化亜鉛などが挙げられる。これら電荷発生物質は１種のみ用いてもよく、２種以上用いてもよい。また、上記の電荷発生物質の中でも、感度の観点から、フタロシアニン顔料やアゾ顔料が好ましく、その中でもフタロシアニン顔料がより好ましい。また、フタロシアニン顔料の中でも、オキシチタニルフタロシアニン、クロロガリウムフタロシアニン、ヒドロキシガリウムフタロシアニンが優れた電荷発生効率のためより一層好ましい。さらに、ヒドロキシガリウムフタロシアニンの中でも、電位特性の安定性の観点から、ＣｕＫα特性Ｘ線回折におけるブラッグ角２θの７．４°±０．３°および２８．２°±０．３°に強いピークを有する結晶形のヒドロキシガリウムフタロシアニンが好ましい。
【００４９】
本発明において、Ｘ線回折の測定は、ＣｕＫα線を用いて次の条件で行った。
使用測定機：マック・サイエンス社製、全自動Ｘ線回折装置ＭＸＰ１８
Ｘ線管球：Ｃｕ
管電圧：５０ｋＶ
管電流：３００ｍＡ
スキャン方法：２θ／θスキャン
スキャン速度：２ｄｅｇ．／ｍｉｎ
サンプリング間隔：０．０２０ｄｅｇ．
スタート角度（２θ）：５ｄｅｇ．
ストップ角度（２θ）：４０ｄｅｇ．
ダイバージェンススリット：０．５ｄｅｇ．
スキャッタリングスリット：０．５ｄｅｇ．
レシービングスリット：０．３ｄｅｇ．
湾曲モノクロメーター使用
電荷発生層に用いられる結着樹脂としては、たとえば、アクリル樹脂、アリル樹脂、アルキッド樹脂、エポキシ樹脂、ジアリルフタレート樹脂、スチレン−ブタジエンコポリマー、ブチラール樹脂、ベンザール樹脂、ポリアクリレート樹脂、ポリアセタール樹脂、ポリアミドイミド樹脂、ポリアミド樹脂、ポリアリルエーテル樹脂、ポリアリレート樹脂、ポリイミド樹脂、ポリウレタン樹脂、ポリエステル樹脂、ポリエチレン樹脂、ポリカーボネート樹脂、ポリスチレン樹脂、ポリスルホン樹脂、ポリビニルアセタール樹脂、ポリブタジエン樹脂、ポリプロピレン樹脂、メタクリル樹脂、ユリア樹脂、塩化ビニル−酢酸ビニルコポリマー、酢酸ビニル樹脂、塩化ビニル樹脂などが挙げられる。これらの中でも、ブチラール樹脂が好ましい。これらは、単独、混合または共重合体として１種または２種以上用いることができる。
【００５０】
電荷発生層は、電荷発生物質を結着樹脂とともに溶剤に分散させて得られる電荷発生層用塗布液を塗布し、これを乾燥させることによって形成することができる。分散方法としては、ホモジナイザー、超音波分散機、ボールミル、サンドミル、ロールミル、振動ミル、アトライター、液衝突型高速分散機を用いた方法が挙げられる。電荷発生物質と結着樹脂との割合は、質量比で０．３：１〜１０：１の範囲が好ましい。
【００５１】
電荷発生層用塗布液に用いられる溶剤は、使用する結着樹脂や電荷発生物質の溶解性や分散安定性から選択される。有機溶剤としては、アルコール、スルホキシド、ケトン、エーテル、エステル、脂肪族ハロゲン化炭化水素および芳香族化合物が挙げられる。
【００５２】
電荷発生層の膜厚は５μｍ以下であることが好ましく、特には０．１〜２μｍであることがより好ましい。
【００５３】
電荷発生層には、種々の増感剤、酸化防止剤、紫外線吸収剤、可塑剤を必要に応じて添加することもできる。
【００５４】
本発明の電子写真感光体の電荷輸送層には、上記一般式（１）で示されるアミン化合物と、上記一般式（１）で示されるアミン化合物以外のアミン化合物である電荷輸送物質とを含有させる。
【００５５】
上記一般式（１）で示されるアミン化合物以外のアミン化合物である電荷輸送物質としては、上記一般式（１）で示されるアミン化合物以外のトリアリールアミン化合物、ヒドラゾン化合物、スチリル化合物、スチルベン化合物、ブタジエン化合物などが挙げられる。これらの中でも、上記一般式（１）で示されるアミン化合物以外のトリアリールアミン化合物が好ましい。その中でも、長期間繰り返し使用した後、再び短期間使用したときの電位変動を抑制するという観点からは、下記一般式（２）で示されるアミン化合物がより好ましい。
【００５６】
【化７】
0005268295.tif 000007
【００５７】
上記一般式（２）中、Ａｒ３〜Ａｒ６は、それぞれ独立に、置換もしくは無置換のアリール基を示す。
【００５８】
上記アリール基としては、フェニル基、ナフチル基などが挙げられる。また、上記アリール基が有してもよい置換基としては、メチル基、エチル基、プロピル基、ブチル基などのアルキル基などが挙げられる。
【００５９】
また、上記一般式（１）中のＡｒ１と上記一般式（２）中のＡｒ３およびＡｒ５とが同一の基であり、上記一般式（１）中のＡｒ２と上記一般式（２）中のＡｒ４およびＡｒ６とが同一の基であることが好ましい。そのような上記一般式（１）で示されるアミン化合物と上記一般式（２）で示されるアミン化合物との組み合わせによれば、長期間繰り返し使用した後、再び短期間使用したときの電位変動を、より効果的に抑制することができる。
【００６０】
また、上記再び短期間使用したときの電位変動を抑制する観点から、電荷輸送層中の上記一般式（１）で示されるアミン化合物の含有量は、電荷輸送層に含有されるすべてのアミン化合物の合計質量に対して０．１〜１．０質量％であることが好ましい。以下、この一般式（１）で示されるアミン化合物の含有量を「一般式（１）で示されるアミン化合物の濃度（質量％）」ともいう。
【００６１】
以下に、上記一般式（１）で示されるアミン化合物以外のアミン化合物である電荷輸送物質の具体例を示すが、本発明はこれらに限定されるものではない。
【００６２】
【化８】
0005268295.tif 000008
【００６３】
【化９】
0005268295.tif 000009
【００６４】
【化１０】
0005268295.tif 000010
【００６５】
電荷輸送層に用いられる結着樹脂としては、たとえば、アクリル樹脂、アクリロニトリル樹脂、アリル樹脂、アルキッド樹脂、エポキシ樹脂、シリコーン樹脂、フェノール樹脂、フェノキシ樹脂、ポリアクリルアミド樹脂、ポリアミドイミド樹脂、ポリアミド樹脂、ポリアリルエーテル樹脂、ポリアリレート樹脂、ポリイミド樹脂、ポリウレタン樹脂、ポリエステル樹脂、ポリエチレン樹脂、ポリカーボネート樹脂、ポリスルホン樹脂、ポリフェニレンオキシド樹脂、ポリブタジエン樹脂、ポリプロピレン樹脂、メタクリル樹脂などが挙げられる。これらの中でも、ポリアリレート樹脂、ポリカーボネート樹脂が好ましい。これらは、単独、混合または共重合体として１種または２種以上用いることができる。
【００６６】
電荷輸送層は、電荷輸送物質および結着樹脂を溶剤に溶解させて得られる電荷輸送層用塗布液を塗布し、これを乾燥させることによって形成することができる。電荷輸送物質と結着樹脂との割合は、質量比で０．３：１〜１０：１の範囲が好ましい。また、クラックを防止する観点から、乾燥温度は６０〜１５０℃が好ましく、特には８０〜１２０℃がより好ましい。また、乾燥時間は１０〜６０分が好ましい。
【００６７】
電荷輸送層用塗布液に用いられる溶剤としては、たとえば、プロパノールやブタノールなどのアルコール（特に炭素原子数３以上のアルコール）、アニソール、トルエン、キシレン、クロロベンゼンなどの芳香族炭化水素、メチルシクロヘキサン、エチルシクロヘキサンなどが挙げられる。
【００６８】
また、電荷輸送層を２層以上形成する場合は、支持体側の電荷輸送層を、上記一般式（１）で示されるアミン化合物と、上記一般式（１）で示されるアミン化合物以外のアミン化合物である電荷輸送物質とを含有する電荷輸送層とすることが好ましい。また、電荷輸送層を２層以上形成する場合、表面側の電荷輸送層については、電子写真感光体の機械的強度を高めるために、連鎖重合性官能基を有する電荷輸送物質を重合および／または架橋させることによって硬化させてなる層とすることが好ましい。連鎖重合性官能基としては、たとえば、アクリル基、アルコキシシリル基およびエポキシ基などが挙げられる。連鎖重合性官能基を有する電荷輸送物質を重合および／または架橋させるためには、熱、光、放射線（電子線など）を用いることができる。
【００６９】
電荷輸送層が１層である場合、その電荷輸送層の膜厚は５〜４０μｍであることが好ましく、特には８〜３０μｍであることがより好ましい。
【００７０】
電荷輸送層を電荷輸送層を２層以上形成する場合、支持体側の電荷輸送層の膜厚は５〜３０μｍであることが好ましく、電子写真感光体の表面側の電荷輸送層の膜厚は１〜１０μｍであることが好ましい。
【００７１】
電荷輸送層には、酸化防止剤、紫外線吸収剤、可塑剤などを必要に応じて添加することもできる。
【００７２】
感光層上には、該感光層を保護することを目的とした保護層を設けてもよい。保護層は、上述した各種結着樹脂を溶剤に溶解させて得られる保護層用塗布液を塗布し、これを乾燥させることによって形成することができる。また、樹脂モノマーあるいはオリゴマーを溶剤に溶解させて得られる保護層用塗布液を塗布し、これを硬化および／または乾燥させることによって保護層を形成してもよい。硬化には、光、熱または放射線（電子線など）を用いることができる。
【００７３】
保護層の膜厚は０．５〜１０μｍであることが好ましく、特には１〜７μｍであることがより好ましい。
【００７４】
保護層には、導電性粒子などを必要に応じて添加することもできる。
【００７５】
上記各層の塗布液を塗布する際には、たとえば、浸漬塗布法、スプレーコーティング法、スピンナーコーティング法、ローラーコーティング法、マイヤーバーコーティング法またはブレードコーティング法などの塗布方法を採用することができる。
【００７６】
また、電子写真感光体の最表面の層（表面層）には、シリコーンオイル、ワックス、ポリテトラフルオロエチレン粒子、シリカ粒子、アルミナ粒子、窒化ホウ素などの潤滑剤を含有させてもよい。
【００７７】
・プロセスカートリッジおよび電子写真装置
図１に本発明の電子写真感光体を有するプロセスカートリッジを備えた電子写真装置の概略構成を示す。
【００７８】
図１において、円筒状の本発明の電子写真感光体１は、軸２を中心に矢印方向に所定の周速度（プロセススピード）をもって回転駆動される。電子写真感光体１の表面は、回転過程において、帯電手段３（一次帯電手段：帯電ローラーなど）により、正または負の所定電位の均一に帯電される。次いで、原稿からの反射光であるスリット露光やレーザービーム走査露光などの露光手段（不図示）から出力される目的の画像情報の時系列電気デジタル画像信号に対応して強度変調された露光光４を受ける。こうして電子写真感光体１の表面に対し、目的の画像情報に対応した静電潜像が順次形成されていく。
【００７９】
電子写真感光体１の表面に形成された静電潜像は、現像手段５内の現像剤に含まれるトナーで現像（正規現像または反転現像）されてトナー像となる。
【００８０】
電子写真感光体１の表面に形成されたトナー像は、転写手段６（転写ローラーなど）からの転写バイアスによって、転写材Ｐに順次転写されていく。このとき、転写手段６にはバイアス電源（不図示）からトナーの電荷とは逆極性のバイアス電圧が印加される。なお、転写材Ｐは、転写材供給手段（不図示）から電子写真感光体１と転写手段６との間（当接部）に電子写真感光体１の回転と同期して取り出されて給送される。
【００８１】
トナー像の転写を受けた転写材Ｐ（最終転写材（紙やフィルムなど）の場合）は、電子写真感光体面から分離されて像定着手段８へ搬送されてトナー像の定着処理を受けることにより画像形成物（プリント、コピー）として装置外へプリントアウトされる。転写材Ｐが一次転写材（中間転写材など）の場合は、複数次の転写工程の後に定着処理を受けてプリントアウトされる。
【００８２】
トナー像転写後の電子写真感光体１の表面は、クリーニング手段７（クリーニングブレードなど）によって転写残りの現像剤（トナー）などの付着物の除去を受けて清浄面化される。近年、クリーナレスシステムも研究され、転写残り現像剤を直接、現像器などで回収することもできる。さらに、前露光手段（不図示）からの前露光光（不図示）により除電処理された後、繰り返し画像形成に使用される。なお、図１に示すように、帯電手段３が帯電ローラーなどを用いた接触帯電手段である場合は、前露光は必ずしも必要ではない。
【００８３】
また、電子写真感光体１、帯電手段３、現像手段５、クリーニング手段７などから選択される構成要素のうち、複数のものを容器に納めてプロセスカートリッジとして一体に結合して構成し、このプロセスカートリッジを電子写真装置本体に対して着脱自在に構成してもよい。たとえば、帯電手段３、現像手段５およびクリーニング手段７の少なくとも１つを電子写真感光体１とともに一体に支持してカートリッジ化して、装置本体のレールなどの案内手段１０を用いて装置本体に着脱自在なプロセスカートリッジ９とすることができる。
【００８４】
また、露光光４は、原稿からの反射光や透過光、あるいは、センサーで原稿を読み取って信号化し、この信号に従って行われるレーザービームの走査、ＬＥＤアレイの駆動または液晶シャッターアレイの駆動などにより照射される光などである。
【００８５】
本発明の電子写真感光体は、複写機、レーザービームプリンター、ＬＥＤプリンター、ＦＡＸ、液晶シャッター式プリンターなどの電子写真装置一般に適応しうる。またさらに、電子写真技術を応用したディスプレー、記録、軽印刷、製版およびファクシミリなどの装置にも幅広く適用しうる。
【実施例】
【００８６】
以下に、具体的な実施例を挙げて本発明をさらに詳細に説明する。ただし、本発明はこれらに限定されるものではない。なお、実施例中の「部」は「質量部」を意味する。
【００８７】
（合成例１）
上記構造式（１−１）で示されるアミン化合物を以下のとおりにして合成した。
【００８８】
上記式（４）で示される化合物２０ｇ、４−ヨードトルエン７５．６ｇ、炭酸カリウム３９．９ｇおよび銅粉（銅触媒）１８．４ｇを混合し、ｏ−ジクロロベンゼン１０ｍｌ中で攪拌しながら２００℃まで昇温させて１０時間還流させた。反応終了後、トルエン１００ｍｌを加えて濾過し、洗浄した後、溶剤を減圧留去した。得られた残留物をｎ−へキサン／トルエンの体積比率が６／１である混合溶剤４００ｍｌに溶解させ、シリカ１２０ｇと展開溶剤としてｎ−へキサン／トルエンの体積比率が５／１である混合溶剤を用いてシリカゲルカラムクロマトを行った。さらにその後、溶剤を減圧留去し、得られた残留物を、ｎ−へキサンを用いて加熱溶解後、冷却し、結晶出しを行った。得られた結晶を濾過し、乾燥させ、上記構造式（１−１）で示されるアミン化合物を得た。収量は３２．２ｇであり、収率は７８．９％であり、ＨＰＬＣ純度は９８．２％であった。
【００８９】
ＨＰＬＣ純度の測定は、次の条件で行った。
使用測定機：ＨＥＷＬＥＴＴ  ＰＡＣＫＡＲＤ社製、ＳＥＲＩＥＳ１１００
ＨＰＬＣカラム：Ｓｈｏｄｅｘ社製、ＯＤＳｐａｋＦ−４１１
展開液：メタノール／ＴＨＦ＝８０／２０（体積比）
展開速度：１．５ｍｌ／ｍｉｎ
サンプル注入量：０．８μｌ
検出波長：３１０ｎｍ
測定用サンプル：測定試料１０ｍｇを溶媒としてＴＨＦ０．５ｍｌに溶解させ、調製した。
【００９０】
得られた上記構造式（１−１）で示されるアミン化合物のＩＲスペクトルを図２に示し、１Ｈ−ＮＭＲスペクトルを図３に示す。
【００９１】
測定装置および条件は以下のとおりである。
【００９２】
・ＩＲ
測定装置：ＦＴ−ＩＲ４２０（日本分光（株）製）
分解能：４ｃｍ−１
積算回数：１６回
測定用サンプル：測定試料５ｍｇをＫＢｒに混合することによって調製した。
【００９３】
・ＮＭＲ
測定装置：ＦＴＮＭＲ装置ＪＮＭ−ＥＸ４００（日本電子（株）製）
測定周波数：４００ＭＨｚ
パルス条件：５．０μＳ
データポイント：３２７６８
周波数範囲：１０５００Ｈｚ
積算回数：１００回
測定温度：２５℃
測定用サンプル：測定試料５０ｍｇを直径５ｍｍのサンプルチューブに入れ、溶媒としてＣＤＣｌ３（ＴＭＳ０．０５％）を添加することによって調製した。
【００９４】
ＦＴ−ＩＲスペクトルより得られた特徴的なピークを以下に示す。
５４０．０ｃｍ−１
８１４．８ｃｍ−１
１２７０．９ｃｍ−１
１３１９．１ｃｍ−１
１５０５．２ｃｍ−１
１６０３．５ｃｍ−１
１Ｈ−ＮＭＲスペクトルより得られたＣＤＣｌ３中ＴＭＳ基準の化学シフト（ｐｐｍ）を以下に示す。
１．６０２〜１．６６１（ｍ，２，−ＣＨ２−）
１．７２３〜１．７８２（ｍ，２，−ＣＨ２−）
２．１２７〜２．１９１（ｍ，２，−ＣＨ２−）
２．３５０〜２．３８５（ｍ，２，−ＣＨ２−）
６．０４８〜６．０６８（ｍ，１，＞Ｃ＝ＣＨ−）
６．９５３（ｄ，Ｊ＝８．７８２，２，Ａｒ−Ｈ）
６．９６０（ｄ，Ｊ＝８．５３８，２，Ａｒ−Ｈ）
７．０２１（ｄ，Ｊ＝８．２９５，２，Ａｒ−Ｈ）
７．２２３（ｄ，Ｊ＝８．７８２，２，Ａｒ−Ｈ）
上記構造式（１−１）で示されるアミン化合物以外のアミン化合物も、その化合物に対応する原料を用いることによって、上記合成例と同様にして合成することができる。
【００９５】
（実施例１）
・支持体
支持体としては、直径３０ｍｍ、長さ３５７．５ｍｍの引き抜き管であるアルミニウムシリンダーを用いた。
【００９６】
・導電層用塗布液の調製
１０％の酸化アンチモンを含有する酸化スズで被覆した酸化チタン粉体５０部、レゾール型フェノール樹脂２５部、メチルセロソルブ２０部、メタノール５部およびシリコーンオイル（ポリジメチルシロキサン・ポリオキシアルキレン共重合体、平均分子量３０００）０．００２部を、直径０．８ｍｍのガラスビーズを用いたサンドミル装置で２時間分散して、導電層用塗布液を調製した。
【００９７】
・導電層の形成
上記導電層用塗布液を支持体上に浸漬塗布し、これを３０分間１４０℃で乾燥させることによって、膜厚が２０μｍの導電層を形成した。
【００９８】
・中間層用塗布液の調製
ナイロン６−６６−６１０−１２四元ナイロン共重合体樹脂（商品名：ＣＭ８０００、東レ社製）２．５部とＮ−メトキシメチル化６ナイロン樹脂（商品名：トレジンＥＦ−３０Ｔ、ナガセケムテックス製、メトキシメチル化率：２８〜３３ｗｔ％）７．５部をメタノール１９０部に溶解させることによって、中間層用塗布液を調製した。
【００９９】
・中間層の形成
上記中間層用塗布液を上記導電層上に浸漬塗布し、これを１０分間１１０℃で乾燥させることによって、膜厚が０．５μｍの中間層を形成した。
【０１００】
・電荷発生層用塗布液の調製
ＣｕＫα特性Ｘ線回折におけるブラッグ角２θ±０．２°の７．３°および２８．１°に強いピークを有する結晶形のヒドロキシガリウムフタロシアニン４部と下記構造式（Ａ）で示される化合物０．０４部
【０１０１】
【化１１】
0005268295.tif 000011
【０１０２】
とを、シクロヘキサノン１００部にポリビニルブチラール樹脂（商品名：エスレックＢＸ−１．積水化学工業（株）製）２部を溶解させた液に加えた。その後、直径１ｍｍのガラスビーズを用いたサンドミル装置で２３±３℃の雰囲気下で１時間分散し、分散後、酢酸エチル１００部を加えることによって、電荷発生層用塗布液を調製した。
【０１０３】
・電荷発生層の形成
上記電荷発生層用塗布液を上記中間層上に浸漬塗布し、これを９０℃で１０分間乾燥させることによって、膜厚が０．２１μｍの電荷発生層を形成した。
【０１０４】
・電荷輸送層用塗布液の調製
上記構造式（１−１）で示されるアミン化合物３５部と、上記構造式（Ｂ−１）で示されるアミン化合物である電荷輸送物質３５部と、ポリカーボネート樹脂（商品名：ユーピロンＺ６００、三菱ガス化学（株）製）１００部とを、クロロベンゼン６００部およびメチラール１５０部の混合溶媒に溶解させることによって、電荷輸送層用塗布液を調製した。
【０１０５】
・電荷輸送層の形成
電荷輸送層用塗布液が均一になってから１日間放置した後の該塗布液を上記電荷発生層上に浸漬塗布し、これを１２０℃で３０分間乾燥させることによって、膜厚が２３μｍの電荷輸送層を形成した。
【０１０６】
上記電荷輸送層用塗布液の組成より、上記一般式（１）で示されるアミン化合物（上記構造式（１−１）で示されるアミン化合物）の濃度は５０質量％である。
【０１０７】
このようにして、電荷輸送層が表面層である電子写真感光体を作製した。
【０１０８】
（実施例２〜８）
実施例１において、一般式（１）で示されるアミン化合物の種類およびその使用量ならびに一般式（１）で示されるアミン化合物以外のアミン化合物である電荷輸送物質の種類およびその使用量を表１に示すとおりにした以外は、実施例１と同様にして電子写真感光体を作製した。
【０１０９】
【表１】
0005268295.tif 000012
【０１１０】
（比較例１〜５）
実施例５において、一般式（１）で示されるアミン化合物を表２に示すアミン化合物（その１）に変更し、かつ、一般式（１）で示されるアミン化合物以外のアミン化合物である電荷輸送物質の種類を表２に示すとおりにした以外は、実施例５と同様にして電子写真感光体を作製した。
【０１１１】
（比較例６）
実施例５において、一般式（１）で示されるアミン化合物の使用をやめ、かつ、一般式（１）で示されるアミン化合物以外のアミン化合物である電荷輸送物質の種類およびその使用量を表２に示すとおりにした以外は、実施例５と同様にして電子写真感光体を作製した。
【０１１２】
【表２】
0005268295.tif 000013
【０１１３】
表２中の構造式（Ｃ−１）〜（Ｃ−５）ならびに（Ｂ−１２）および（Ｂ−１３）は以下のとおりである。
【０１１４】
【化１２】
0005268295.tif 000014
【０１１５】
【化１３】
0005268295.tif 000015
【０１１６】
（電子写真感光体の評価）
・電位変動の評価
評価装置には、キヤノン（株）製の複写機ＧＰ４０５を用いた。この評価装置のプロセススピードは２１０ｍｍ／ｓｅｃである。また、帯電手段は直流電圧に交流電圧を重畳した電圧を接触帯電部材であるゴムローラーに印加する接触帯電方式である。また、露光手段はレーザー像露光方式である。また、現像手段は１成分磁性ネガトナー非接触現像方式である。また、転写手段はローラー型接触転写方式である。また、クリーニング手段はゴムブレードをカウンター方向に設定したブレードクリーニング方式である。また、前露光手段はヒューズランプを用いた方式である。
【０１１７】
温度２３℃／湿度５％ＲＨの雰囲気に上記評価装置を設置した。
【０１１８】
そして、帯電手段のゴムローラーに印加する電圧の交流成分をＶｐｐ：１５００Ｖ、周波数：１５００Ｈｚとし、直流成分を−７５０Ｖとして、初期暗部電位（初期Ｖｄ）が−７５０Ｖになるようにした。また、７８０ｎｍレーザー露光照射における初期明部電位が実施例および比較例の各電子写真感光体において−２００Ｖになるように露光条件を調整した。
【０１１９】
電子写真感光体の表面電位は、上記評価装置から現像用カートリッジを抜き取り、そこに電位測定装置を挿入して測定した。電位測定装置は、現像用カートリッジの現像位置に電位測定プローブを配置することで構成されており、電子写真感光体に対する電位測定プローブの位置は、電子写真感光体の軸方向のほぼ中央であり、電子写真感光体の表面からのギャップを３ｍｍとした。
【０１２０】
評価は下記に示す手順（１）〜（３）に従って実施した。なお、実施例および比較例の各電子写真感光体において初期に設定した交流成分／直流成分および露光条件は、評価中、そのままにした。また、実施例および比較例の各電子写真感光体は、上記雰囲気になじませるため、上記雰囲気に４８時間放置した後、評価を行った。
【０１２１】
（１）評価装置に電子写真感光体および電位測定プローブを装着し、Ａ４用紙９９９枚相当の短期耐久試験を非通紙にて行い、９９９枚相当耐久試験後の暗部電位および明部電位を測定し、初期暗部電位および初期明部電位との変動量をみた。これらをそれぞれ初期ΔＶｄ、初期ΔＶｌとする。
初期暗部電位（Ｖ）−９９９枚相当耐久試験後暗部電位（Ｖ）＝初期ΔＶｄ（Ｖ）
初期明部電位（Ｖ）−９９９枚相当耐久試験後明部電位（Ｖ）＝初期ΔＶｌ（Ｖ）
以下、Ｖｄは明部電位を意味し、Ｖｌは暗部電位を意味する。
【０１２２】
（２）（１）の後、プローブを取り外し、現像用カートリッジを取り付け、Ａ４用紙２００００枚の通紙耐久試験を行い、終了後、同雰囲気に２４時間放置した。なお、２００００枚の通紙耐久試験時のシーケンスはＡ４用紙６％印字において、１枚ごとに１回停止する間欠モード（８秒／枚）とした。放置後、プローブに付け替えて（１）と同様に９９９枚相当の短期耐久試験を行った。そして、この短期耐久試験における１枚目相当の暗部電位および明部電位と９９９枚目相当の暗部電位および明部電位との変動量をみた。これらをそれぞれ耐久後ΔＶｄ、耐久後ΔＶｌとする。
１枚目相当暗部電位（Ｖ）−９９９枚目相当暗部電位（Ｖ）＝耐久後ΔＶｄ
１枚目相当明部電位（Ｖ）−９９９枚目相当明部電位（Ｖ）＝耐久後ΔＶｌ
なお、１枚目相当暗部電位を耐久後Ｖｄとした。
【０１２３】
（３）（２）の後、さらに電子写真感光体を１週間同雰囲気に放置した後、あらためて（１）と同様に９９９枚相当の短期耐久試験を行った。そして、この短期耐久試験における１枚目相当の暗部電位および明部電位と９９９枚目相当の暗部電位および明部電位との変動量をみた。これらをそれぞれ放置後ΔＶｄ、放置後ΔＶｌとする。
１枚目相当暗部電位（Ｖ）−９９９枚目相当暗部電位（Ｖ）＝放置後ΔＶｄ
１枚目相当明部電位（Ｖ）−９９９枚目相当明部電位（Ｖ）＝放置後ΔＶｌ
なお、１枚目相当暗部電位を放置後Ｖｄとした。
【０１２４】
評価結果を表３に示す。
【０１２５】
【表３】
0005268295.tif 000016
【図面の簡単な説明】
【０１２６】
【図１】本発明の電子写真感光体を有するプロセスカートリッジを備えた電子写真装置の概略構成の一例を示す図である。
【図２】上記構造式（１−１）で示されるアミン化合物のＩＲスペクトルである。
【図３】上記構造式（１−１）で示されるアミン化合物の１Ｈ−ＮＭＲスペクトルである。
【符号の説明】
【０１２７】
１  電子写真感光体
２  軸
３  帯電手段
４  露光光
５  現像手段
６  転写手段
７  クリーニング手段
８  定着手段
９  プロセスカートリッジ
１０  案内手段
Ｐ  転写材
【図１】
0005268295.tif 000020
【図２】
0005268295.tif 000021
【図３】
0005268295.tif 000022